(57)【要約】【課題】      汚れ物質（油脂、グリース、フラックス等）に対する洗浄除去力が向上し、かつ塗料、インキ、接着剤等に使用される樹脂を溶解する際に、少量の使用でこれらを溶解させることのできる溶剤組成物を提供すること。【解決手段】  常圧における沸点が１５０〜２８０℃の範囲にあるイソパラフィン４０〜６０質量％と下記一般式（Ａ）で表されるプロピレングリコールエーテル系化合物６０〜４０質量％の組み合わせを含む溶剤組成物である。【化１】2006045454.tif 000009（式中、Ｒは炭素数１〜４のアルキル基を示し、ｎは１〜３の整数である。）【選択図】    なし【特許請求の範囲】
【請求項１】
常圧における沸点が１５０〜２８０℃の範囲にあるイソパラフィン４０〜６０質量％と、下記一般式（Ａ）
【化１】
2006045454.tif 000008
（式中、Ｒは炭素数１〜４のアルキル基を示し、ｎは１〜３の整数である。）
で表されるプロピレングリコールエーテル系化合物６０〜４０質量％の組み合わせを含むことを特徴とする溶剤組成物。
【請求項２】
フラックスまたは油脂の洗浄に供される請求項１に記載の溶剤組成物。
【請求項３】
塗料、インキまたは接着剤の溶解に供される請求項１に記載の溶剤組成物。
【発明の詳細な説明】
【技術分野】
【０００１】
本発明は、溶剤組成物に関し、詳しくは、機械・電子・電気部品等の精密部品の表面や、精密部品の組立工程で使用される治工具類の表面に存在する汚れ物質（油脂、グリース、フラックス等）の洗浄除去に好適で、かつ塗料、インキ、接着剤等の溶解に好適な溶剤組成物に関する。
【背景技術】
【０００２】
従来、機械・電子・電気部品等の精密部品の洗浄には、フロンや塩素系溶剤を含む洗浄剤が使用されていたが、近年、安全性、毒性、環境汚染等の問題から、環境汚染が少なくかつ安全性の高い洗浄剤への切り替えが行われ、安全性の高い洗浄剤の一つとして、イソパラフィン系溶剤が挙げられる。また、近年、環境規制としてＶＯＣ（揮発性有機化合物）に対する規制が厳しくなってきているが、塗料業界でも自主規制を打ち出し、溶剤削減に取組んでいる。
イソパラフィン類は、安全性が高いだけでなく、臭気も低いという利点があり、洗浄剤の配合成分として広く使用されているが、溶解力が低いため、洗浄により除去できる汚れ成分も限られていた。また、洗浄剤の配合成分としてグリコールエーテル類も用いられているが、油脂汚れの洗浄性に劣るという問題があった。
イソパラフィン類を含み、半田付け後のフラックス洗浄力を改善した洗浄剤として、水素化オレフィンオリゴマー７０〜９９．９重量％と界面活性剤０．１〜３０重量％との組み合わせに、水を０．００１〜５重量％加えた洗浄剤が提案されている（例えば、特許文献１参照）。また、グリコールエーテル類を含む洗浄剤として、炭素数１０〜１８の炭化水素５〜８５重量％、ポリアルキレングリコールＣ１〜Ｃ４アルキルエーテル１〜８０重量％、平均ＨＬＢ３〜１８の非イオン性界面活性剤０．５〜３５重量％および水５〜３０重量％を含有する洗浄剤が提案されている（例えば、特許文献２参照）。
しかしながら、これらの洗浄剤は、界面活性剤および水の配合を必要とするものであり、半田フラックスのような極性のある物質の除去には、一定の効果を示すものの、沸点の異なる多成分は、洗浄溶剤のリサイクル利用という観点からは、その目的にそぐわないという問題がある。
一方、塗料溶剤としては、溶解力や乾燥性等に優れる点から、これまで一般的には芳香族系溶剤が用いられてきた。しかし今日では、臭気や安全性の観点から、芳香族系溶剤に変わる非芳香族溶剤が求められている。非芳香族溶剤としては、イソパラフィン類が有力候補であったが、溶解力が低いため、限られた樹脂に対してのみ使用されていた。
【０００３】
【特許文献１】特開平５−１４０５９３号公報
【特許文献２】特開平５−３０６４８１号公報
【発明の開示】
【発明が解決しようとする課題】
【０００４】
本発明は、上記事情に鑑みなされたもので、汚れ物質（油脂、グリース、フラックス等）に対する洗浄除去力に優れ、かつ塗料、インキ、接着剤等に使用される樹脂を溶解する際に、少量の使用でこれらを溶解させることのできる溶剤組成物を提供することを目的とする。
【課題を解決するための手段】
【０００５】
本発明者らは、上記課題を解決するために鋭意検討を行った結果、沸点が特定の範囲にあるイソパラフィンと、特定のプロピレングリコールエーテル系化合物とを特定の量比で組み合わせた組成物を用いると、油脂、グリース、フラックス、樹脂（塗料、インキ、接着剤等の配合成分）等が溶解し易くなると共に、上記イソパラフィンまたはプロピレングリコールエーテル系化合物を単独で用いた場合よりも粘度も低くなることを見出した。上記油脂等を溶解した際の粘度が低いということは、洗浄剤として好適であり、また、被洗浄物からの液切れが良いことを意味する。本発明はかかる知見に基づいて完成したものである。
すなわち、本発明は、以下の溶剤組成物を提供するものである。
１．  常圧における沸点が１５０〜２８０℃の範囲にあるイソパラフィン４０〜６０質量％と、下記一般式（Ａ）
【０００６】
【化１】
2006045454.tif 000002
（式中、Ｒは炭素数１〜４のアルキル基を示し、ｎは１〜３の整数である。）
【０００７】
で表されるプロピレングリコールエーテル系化合物６０〜４０質量％の組み合わせを含むことを特徴とする溶剤組成物。
２．  フラックスまたは油脂の洗浄に供される上記１に記載の溶剤組成物。
３．  塗料、インキまたは接着剤の溶解に供される上記１に記載の溶剤組成物。
【発明の効果】
【０００８】
本発明の溶剤組成物は、フラックス等の溶解時の粘度が低いため、被洗浄物からの液切れが良く、微細部分に対する洗浄効果も良好である。また、本発明の溶剤組成物に、樹脂を配合成分とする塗料等を溶解させた場合、少量の使用で樹脂を低粘度化することができるので、揮発分を削減することができる。したがって、特に塗料のハイソリッド化に大きく貢献し得る。
【発明を実施するための最良の形態】
【０００９】
本発明の溶剤組成物は、イソパラフィンとプロピレングリコールエーテル系化合物とを含むものである。イソパラフィンとしては、常圧における沸点が１５０〜２８０℃の範囲にあるものを用いる。沸点がこの範囲にあるイソパラフィンを用いることにより、蒸留回収が容易であり、溶剤の蒸発によるロス分が少ないという利点がある。
本発明で用いるプロピレングリコールエーテル系化合物は、下記一般式（Ａ）
【００１０】
【化２】
2006045454.tif 000003
（式中、Ｒは炭素数１〜４のアルキル基を示し、ｎは１〜３の整数である。）
【００１１】
で表されるものであり、例えば、プロピレングリコールメチルエーテル、ジプロピレングリコールメチルエーテル、トリプロピレングリコールメチルエーテル、プロピレングリコールエチルエーテル、ジプロピレングリコールエチルエーテル、トリプロピレングリコールエチルエーテル、プロピレングリコールｎ−プロピルエーテル、ジプロピレングリコールｎ−プロピルエーテル、トリプロピレングリコールｎ−プロピルエーテル、プロピレングリコールｎ−ブチルエーテル、ジプロピレングリコールｎ−ブチルエーテルおよびトリプロピレングリコールｎ−ブチルエーテルなどが挙げられる。これらは一種を単独で用いてもよく、二種以上を組み合わせて用いてもよい。
本発明の溶剤組成物は、上記イソパラフィン４０〜６０質量％と上記プロピレングリコールエーテル系化合物６０〜４０質量％の組み合わせを含むものであり、このような組み合わせとすることにより、溶剤組成物の平均分子量が１０５〜２４０となる。イソパラフィンの含有率が４０〜６０質量％であると、フラックスおよびナフテン系の鉱油の洗浄性が良好で、樹脂溶解時の粘度が低いという利点がある。
【００１２】
本発明の溶剤組成物には、必要に応じて、防腐剤、防錆剤、消泡剤、酸化防止剤などを適宜添加することができる。本発明の溶剤組成物は、上記イソパラフィン、上記プロピレングリコールエーテル系化合物および必要に応じて添加する上記添加剤を常法により混合することにより製造することができる。
本発明の溶剤組成物を用いて、精密部品または治工具類を洗浄するには、まず、本発明の溶剤組成物を用いて超音波洗浄や浸漬洗浄などを行い、最後に溶剤または温水でリンスするなどの処理を連続的に行う方法などが挙げられる。また、振動法、スプレー法等の各種の洗浄方法によって洗浄することもできる。
また、本発明の溶剤組成物を用いて、塗料、インキまたは接着剤を溶解させるには、これらと本発明の溶剤組成物とを常法により混合すればよい。この場合、本発明の溶剤組成物は、グリコール単独で溶解した粘度よりも２０％以上低粘度化できる。
【実施例】
【００１３】
次に、本発明を実施例によりさらに詳細に説明するが、本発明はこれらの例によってなんら限定されるものではない。
実施例１〜１２および比較例１〜１４
表１〜表４に示す組成の溶剤組成物を調製し、各組成物について、汚れ物質の除去性（洗浄力）および樹脂の溶解性を次の方法により評価した。
【００１４】
（１）汚れ物質（フラックス、油脂）洗浄除去試験
各溶剤組成物に、ロジン系のフラックスで処理されたプリント基板、ナフテン系鉱油が塗布された銅板を浸漬し、４０℃において２８ｋＨｚの超音波で２分間洗浄を行い、その際の汚れ物質の除去性を下記評価基準に基づき評価した。結果を表１〜表４に示す。
＜汚れ物質の除去性＞
◎：汚れ物質（フラックス、ナフテン系鉱油）の残着がなく、非常に良好。
○：汚れ物質の残着がほとんどなく、良好。
△：汚れ物質の残着がわずかにあり、やや悪い。
×：汚れ物質が残着し、悪い。
【００１５】
（２）樹脂の溶解試験
表１〜表４に示す組成の溶剤組成物にアクリル樹脂を溶解した際の粘度を測定した。この粘度の測定は、樹脂の含有率が４０質量％となるように、アクリル樹脂を各溶剤組成物に溶解させ、キャノン・フェンスケ粘度計にて、２５℃において樹脂溶解粘度を測定することにより行った。結果を表１〜表４に示す。
また、溶剤組成物におけるイソパラフィン種の含有量と、この溶剤組成物にアクリル樹脂を溶解した際の粘度との関係を図１および図２にグラフで示す。図１は、イソパラフィン種としてＩＰソルベント１６２０配合し、グリコールエーテル種としてＣＨ3ＯＣ3Ｈ6ＯＨ（Ａ系）またはＣ4Ｈ9ＯＣ3Ｈ6ＯＨ（Ｂ系）を配合した場合、図２は、イソパラフィン種としてＩＰソルベント２０２８配合し、グリコールエーテル種としてＣＨ3Ｏ（Ｃ3Ｈ6Ｏ）2Ｈ（Ｃ系）またはＣ4Ｈ9Ｏ（Ｃ3Ｈ6Ｏ）2Ｈ（Ｄ系）を配合した場合の測定結果である。
【００１６】
なお、表１〜表４において、ＩＰソルベント１６２０は、出光興産（株）製、沸点１６６〜２０２℃のイソパラフィン、ＩＰソルベント２０２８は、出光興産（株）製、沸点２１３〜２６２℃のイソパラフィン、ＣＨ3ＯＣ3Ｈ6ＯＨ（Ａ系）は、ダウ・ケミカル日本（株）製、商品名 ダワノールPM、Ｃ4Ｈ9ＯＣ3Ｈ6ＯＨ（Ｂ系）は、ダウ・ケミカル日本（株）製、商品名 ダワノールPnB、ＣＨ3Ｏ（Ｃ3Ｈ6Ｏ）2Ｈ（Ｃ系）は、ダウ・ケミカル日本（株）製、商品名 ダワノールDPM、Ｃ4Ｈ9Ｏ（Ｃ3Ｈ6Ｏ）2Ｈ（Ｄ系）は、ダウ・ケミカル日本（株）製、商品名 ダワノールDPnB、ロジン系フラックスは、サンワ化学（株）製、商品名 SF-270、ナフテン系鉱油は、出光興産（株）製、商品名 ダイアナフレシアG6、アクリル樹脂は、三菱レイヨン（株）製、商品名DIANAL BR-105である。
【００１７】
【表１】
2006045454.tif 000004
【００１８】
【表２】
2006045454.tif 000005
【００１９】
【表３】
2006045454.tif 000006
【００２０】
【表４】
2006045454.tif 000007
【産業上の利用可能性】
【００２１】
本発明の溶剤組成物は、汚れ物質（油脂、グリース、フラックス等）に対する優れた洗浄性を有し、安全性が高く、環境汚染の心配がなく、機械・電子・電気部品等の精密部品用の洗浄剤として好適である。また、樹脂を溶解する際に少量で低粘度化できるので、塗料、インキ、接着剤等の溶解に好適である。
【図面の簡単な説明】
【００２２】
【図１】実施例および比較例における樹脂の溶解性試験の結果を示すグラフである。
【図２】実施例および比較例における樹脂の溶解性試験の結果を示すグラフである。
【図１】
2006045454.tif 000010
【図２】
2006045454.tif 000011